(57)【要約】【課題】  比較的、保温性および柔軟性に優れ、かつ対象物を把持したときの触感が手に伝わり易いサポート型手袋およびその製造方法を提供する。【解決手段】  本発明に係るサポート型手袋は、繊維素材からなる手袋基体と、手袋基体の少なくとも一部の外表面を覆う樹脂被膜と、を備えるサポート型手袋であって、手袋基体の内側に、繊維素材からなる内側手袋を備え、手袋基体の単位体積当たりの固形分の体積分率をｄ１、内側手袋の単位体積当たりの固形分の体積分率をｄ２とすると、ｄ１、ｄ２は、ｄ２＜ｄ１の関係式を満たす。【選択図】図１Ａ
2017106152.tif 000002
【特許請求の範囲】
【請求項１】
繊維素材からなる手袋基体と、前記手袋基体の少なくとも一部の外表面を覆う樹脂被膜と、を備えるサポート型手袋であって、
前記手袋基体の内側に、繊維素材からなる内側手袋を備え、
前記手袋基体の単位体積当たりの固形分の体積分率をｄ１、前記内側手袋の単位体積当たりの固形分の体積分率をｄ２とすると、ｄ１、ｄ２は、
ｄ２＜ｄ１の関係式を満たす、
サポート型手袋。
【請求項２】
前記樹脂被膜は、被膜中に気泡を有する発泡被膜である、
請求項１に記載のサポート型手袋。
【請求項３】
前記内側手袋の少なくとも一部の外表面と、前記手袋基体の少なくとも一部の内表面とが接着されている、
請求項１または２に記載のサポート型手袋。
【請求項４】
前記内側手袋の裾部と前記手袋基体の裾部とが接着され、かつ前記内側手袋の指先部と前記手袋基体の指先部とが接着されていて、手の甲側において、前記内側手袋の指部のうち、第１関節および第２関節に相当する部分と前記手袋基体の指部のうち、第１関節および第２関節に相当する部分とが接着されていない、
請求項３に記載のサポート型手袋。
【請求項５】
繊維素材からなる手袋基体と、前記手袋基体の少なくとも一部の外表面を覆う樹脂被膜と、を備えるサポート型手袋の製造方法であって、
前記樹脂被膜を形成するための樹脂を含む塗布液を、前記手袋基体の少なくとも一部の外表面に塗布して、前記樹脂被膜を形成する樹脂被膜形成工程と、
前記手袋基体の内側に、前記手袋基体の単位体積当たりの固形分の体積分率よりも、単位体積当たりの固形分の体積分率が粗な内側手袋を配置する内側手袋配置工程と、を有する、
サポート型手袋の製造方法。
【請求項６】
前記塗布液は、発泡されている、
請求項５に記載のサポート型手袋の製造方法。
【請求項７】
前記内側手袋配置工程において、前記内側手袋の少なくとも一部の外表面と、前記手袋基体の少なくとも一部の内表面とを接着する、
請求項５または６に記載に記載のサポート型手袋の製造方法。
【請求項８】
前記内側手袋の裾部と前記手袋基体の裾部とを接着し、かつ前記内側手袋の指先部と前記手袋基体の指先部とを接着し、手の甲側において、前記内側手袋の指部のうち、第１関節および第２関節に相当する部分と前記手袋基体のうち、第１関節および第２関節に相当する部分とを接着しない、
請求項７に記載のサポート型手袋の製造方法。
【発明の詳細な説明】
【技術分野】
【０００１】
本発明は、サポート型手袋および該サポート型手袋の製造方法に関する。
【背景技術】
【０００２】
従来、繊維素材からなる手袋基体と、前記手袋基体の少なくとも一部の外表面を覆う樹脂被膜とを備えるサポート型手袋が知られている（例えば、特許文献１）。このようなサポート型手袋では、前記樹脂被膜により、手袋の強度が向上され、かつ前記繊維素材からなる手袋基体の繊維間の空隙への土や埃などの異物の侵入を防止できる。
【先行技術文献】
【特許文献】
【０００３】
【特許文献１】特開２００４−１０７８１３号公報
【発明の概要】
【発明が解決しようとする課題】
【０００４】
ところで、このようなサポート型手袋では、保温性向上の観点から、前記手袋基体の繊維間の空隙に、熱伝導率の小さい空気を十分に保持できることが好ましい。そのため、前記手袋基体では、単位体積当たりの固形分の体積分率が粗であることが好ましい。
【０００５】
しかしながら、該手袋基体の厚さを変えずに単位体積当たりの固形分の体積分率を粗にすると、樹脂被膜の形成を目的に前記手袋基体の外表面に樹脂を含む塗布液を塗布する際、該塗布液が該手袋基体の繊維間の空隙に侵入することにより、繊維間の空隙が小さくなるおそれがある。これにより、かえって、保温性に劣るおそれがある。
【０００６】
また、手袋基体や樹脂被膜の厚さを増す方法も考えられる。しかしながら、サポート型手袋の厚さが増すと、柔軟性が低下し、対象物を把持したときの触感が手に伝わりにくくなるという問題が生じる。
【０００７】
このような問題点に鑑み、本発明は、比較的、保温性および柔軟性に優れ、かつ対象物を把持したときの触感が手に伝わり易いサポート型手袋およびその製造方法を提供することを課題とする。
【課題を解決するための手段】
【０００８】
本発明に係るサポート型手袋は、
繊維素材からなる手袋基体と、前記手袋基体の少なくとも一部の外表面を覆う樹脂被膜と、を備えるサポート型手袋であって、
前記手袋基体の内側に、繊維素材からなる内側手袋を備え、
前記手袋基体の単位体積当たりの固形分の体積分率をｄ１、前記内側手袋の単位体積当たりの固形分の体積分率をｄ２とすると、ｄ１、ｄ２は、
ｄ２＜ｄ１の関係式を満たす。
【０００９】
上記のサポート型手袋においては、手袋基体の内側に繊維素材からなる内側手袋を備え、かつ内側手袋の単位体積当たりの固形分の体積分率が手袋基体の単位体積当たりの固形分の体積分率よりも粗であるので、このような内側手袋を備えない、同じ厚さのサポート型手袋と比べて、熱伝導率の小さい空気を十分に保持でき、柔軟性が向上し、かつ対象物を把持したときに、加わる圧によって変形し易くなる。
これにより、上記のサポート型手袋は、比較的、保温性および柔軟性に優れ、かつ作業対象物を把持したときに手に触感が伝わり易いものとなる。
【００１０】
また、上記サポート型手袋においては、
前記樹脂被膜は、被膜中に気泡を有する発泡被膜であってもよい。
【００１１】
かかる構成によれば、上記サポート型手袋は、柔軟性および保温性がより高められたものとなる。
【００１２】
また、前記サポート型手袋においては、
前記内側手袋の少なくとも一部の外表面と、前記手袋基体の少なくとも一部の内表面とが接着されていてもよい。
【００１３】
かかる構成によれば、前記サポート型手袋を外すときに、着用者の手の動きに追従して、手袋基体から内側手袋が抜けることが抑制されたものとなる。
【００１４】
また、前記内側手袋の少なくとも一部の外表面と、前記手袋基体の少なくとも一部の内表面とが接着された前記サポート型手袋においては、
前記内側手袋の裾部と前記手袋基体の裾部とが接着され、かつ前記内側手袋の指先部と前記手袋基体の指先部とが接着されていて、手の甲側において、前記内側手袋の指部のうち、第１関節および第２関節に相当する部分と前記手袋基体の指部のうち、第１関節および第２関節に相当する部分とが接着されていなくてもよい。
【００１５】
かかる構成によれば、着用者が手指を動かすときの突っ張りが抑制されたものとなる。
【００１６】
本発明に係るサポート型手袋の製造方法は、
繊維素材からなる手袋基体と、前記手袋基体の少なくとも一部の外表面を覆う樹脂被膜と、を備えるサポート型手袋の製造方法であって、
前記樹脂被膜を形成するための樹脂を含む塗布液を、前記手袋基体の少なくとも一部の外表面に塗布して、前記樹脂被膜を形成する樹脂被膜形成工程と、
前記手袋基体の内側に、前記手袋基体の単位体積当たりの固形分の体積分率よりも、単位体積当たりの固形分の体積分率が粗な内側手袋を配置する内側手袋配置工程と、を有する。
【００１７】
かかる製造方法によれば、比較的、保温性および柔軟性に優れ、かつ対象物を把持したときの触感が手に伝わり易いサポート型手袋を得ることができる。
【００１８】
また、上記サポート型手袋の製造方法においては、
前記塗布液は、発泡されていてもよい。
【００１９】
かかる構成によれば、得られたサポート型手袋の柔軟性および保温性をより高いものとすることができる。
【００２０】
また、上記サポート型手袋の製造方法においては、
前記内側手袋配置工程にて、前記内側手袋の少なくとも一部の外表面と、前記手袋基体の少なくとも一部の内表面とを接着するものであってもよい。
【００２１】
かかる構成によれば、得られたサポート型手袋を外すときに、着用者の手の動きに追従して、手袋基体から内側手袋が抜けることが抑制されたものとすることができる。
【００２２】
また、内側手袋配置工程にて、内側手袋の少なくとも一部の外表面と、手袋基体の少なくとも一部の内表面とを接着するサポート型手袋の製造方法においては、
前記内側手袋の裾部と前記手袋基体の裾部とを接着し、かつ前記内側手袋の指先部と前記手袋基体の指先部とを接着し、手の甲側において、前記内側手袋の指部のうち、第１関節および第２関節に相当する部分と前記手袋基体の指部のうち、第１関節および第２関節に相当する部分とを接着しないものであってもよい。
【００２３】
かかる構成によれば、得られたサポート型手袋において、着用者が手指を動かすときの突っ張りが抑制されたものとすることができる。
【発明の効果】
【００２４】
以上のように、本発明によれば、比較的、保温性および柔軟性に優れ、かつ対象物を把持したときの触感が手に伝わり易いサポート型手袋およびその製造方法が提供される。
【図面の簡単な説明】
【００２５】
【図１Ａ】本発明の第一実施形態に係るサポート型手袋を、手の甲側から示す図。
【図１Ｂ】本発明の第一実施形態に係るサポート型手袋を、掌側から示す図。
【図１Ｃ】本発明の第一実施形態に係るサポート型手袋の、手袋基体の厚さと手袋基体に浸透している第１樹脂被膜の厚さとを測定する方法を説明するための図。
【図２Ａ】本発明の第二実施形態に係るサポート型手袋を、手の甲側から示す図。
【図２Ｂ】本発明の第二実施形態に係るサポート型手袋を、掌側から示す図。
【図３】本発明の第一実施形態に係るサポート型手袋の製造方法を示すフロー図。
【発明を実施するための形態】
【００２６】
まず、図１ＡおよびＢを参照しながら、本発明の第一実施形態に係るサポート型手袋１０について説明する。
【００２７】
本実施形態に係るサポート型手袋１０は、繊維素材からなる手袋基体１と、手袋基体１の少なくとも一部の外表面を覆う樹脂被膜（第１樹脂被膜２）と、を備えるサポート型手袋１０であって、手袋基体１の内側に、繊維素材からなる内側手袋３を備え、手袋基体１の単位体積当たりの固形分の体積分率をｄ１、内側手袋３の単位体積当たりの固形分の体積分率をｄ２とすると、ｄ１、ｄ２は、ｄ２＜ｄ１の関係式を満たす。
【００２８】
手袋基体１は、繊維素材を手袋状に編成した繊維製手袋である。手袋基体１は、着用者の手本体を覆うように袋状に形成された本体部と、着用者の指を覆うように前記本体部から延設される延設部と、着用者の手首を覆うように、前記本体部から前記延設部とは反対方向に延設された筒状の裾部とを有する。前記延設部は、着用者の第一指（親指）、第二指（人差指）、第三指（中指）、第四指（薬指）、及び第五指（小指）をそれぞれ覆う、第一指部、第二指部、第三指部、第四指部、および第五指部を有している。前記第一指部から第五指部は、指先部が閉塞された筒状に形成されている。また、前記裾部は、着用者が手を挿入可能な開口部を有している。
手袋基体１は、ナイロン繊維、ポリエステル繊維、ポリエチレン繊維、綿、アクリル繊維、レーヨン繊維などの各種公知の汎用繊維、または超高分子量ポリエチレン繊維、アラミド繊維、グラスファイバー、ステンレス繊維などの各種公知の耐切創性繊維、あるいは、上記各種の繊維の複合糸などの繊維素材を用いて作製されている。
【００２９】
手袋基体１は、例えば、手袋編機を使用して繊維素材を手袋形状に編むことにより、あるいは繊維素材を丸編機、横編機または経編機などで編んだ編生地を任意の形状に裁断し、裁断された編生地を手袋形状に縫製することにより作製される。
一般に、手袋では、厚さが増すと、柔軟性が低下し、対象物を把持したときの触感が手に伝わりにくくなるので、手袋編機を使用する場合、１０ゲージ以上の手袋編機を選ぶことが好ましく、編み加工の容易さを考慮すると、１３ゲージ〜１８ゲージの手袋編機を選ぶことがより好ましい。
【００３０】
手袋基体１の厚さは、０．２０ｍｍ以上０．８０ｍｍ以下であることが好ましい。０．２０ｍｍ以上であると、強度を十分に維持でき、０．８０ｍｍ以下であると、柔軟性の低下が抑制され、対象物を把持したときの触感が手に伝わり易くなる。手袋基体１の厚さは、テンションがかかっていない状態で、定圧厚さ測定器（テクロック社製、型番ＰＧ−１５）を用いて、加圧荷重２．３５Ｎ、測定子径Φ１１．３ｍｍの条件で測定される。
【００３１】
手袋基体１の単位体積当たりの固形分の体積分率（ｄ１）は、１５体積％以上５０体積％以下であることが好ましい。１５体積％以上であると、強度を十分に維持でき、５０体積％以下であると、繊維間の空隙に空気を十分に保持できる。ｄ１の下限値は、２０体積％以上であることがより好ましく、２１．５体積％以上であることがさらに好ましく、２５体積％以上であることが最適である。ｄ１の上限値は、４０体積％以下であることがより好ましく、３０体積％以下であることがさらに好ましい。ｄ１は、上記のように測定した厚さと、単位面積当たりの手袋基体１の重量と、手袋基体１を作製した繊維素材の比重と、から算出される。繊維素材の比重は、ＪＩＳ  Ｌ  １０１３：２０１０  化学繊維フィラメント糸試験方法に基づいて測定される。比重が大きくてＪＩＳ  Ｌ  １０１３：２０１０に基づいて測定できない繊維素材の比重は、ＪＩＳ  Ｚ  ８８０７：２０１２  固体の密度及び比重の測定方法に基づいて測定される。
【００３２】
第１樹脂被膜２は、樹脂を素材として形成される被膜であり、例えば、図１ＡおよびＢに示すように、手袋基体１の掌側および手の甲側において、手袋基体１の裾部を除いた部分、すなわち、本体部と延設部とに形成されている。樹脂としては、例えば、塩化ビニル樹脂、天然ゴム、ニトリルブタジエンゴム、クロロプレンゴム、フッ素ゴム、シリコーンゴム、イソプレンゴム、ポリウレタン、アクリル樹脂、またはそれらの変性物（例えば、カルボキシル変性物）などの各種公知の樹脂を用いることができる。あるいは、前記各種公知の樹脂を組み合わせて用いることもできる。
また、前記各種公知の樹脂には、一般に使用される硫黄などの加硫剤、ジメチルジチオカルバミン酸亜鉛などの加硫促進剤、亜鉛華などの加硫促進助剤、ブロックイソシアネートなどの架橋剤、鉱物油やフタル酸エステルなどの可塑剤や柔軟化剤、２，６−ジ−ｔ−ブチル−４−メチルフェノールなどの酸化防止剤や老化防止剤、アクリルポリマーや多糖類などの増粘剤、アゾジカルボンアミドなどの発泡剤、ステアリン酸ナトリウムなどの起泡剤や整泡剤、パラフィンワックスなどのタック防止剤などの添加剤やカーボンブラックや炭酸カルシウム、微粉シリカなどの充填剤が配合されてもよい。第１樹脂被膜２は、通常、０．２〜２．０ｍｍの厚さで形成されている。第１樹脂被膜２の厚さは、デジタルマイクロスコープ（キーエンス社製、型式ＶＨＸ−９００）を用いて、手袋基体１の編み（織り）方向に対して斜め方向の第１樹脂被膜２の断面の、少なくとも２ｍｍの間隔を空けてランダムに選んだ任意の２０点の高さを、例えば１００倍の倍率で観察することにより測定し、該測定値を算術平均することにより求められる。なお任意の２０点は、第１樹脂被膜２の縁で薄くなっている部分や意図しない樹脂のタレにより極端に厚くなっている部分を除くものとする。
【００３３】
第１樹脂被膜２は、柔軟性および保持できる空気の量が高められる観点から、被膜中に気泡を有する発泡被膜であることが好ましい。第１樹脂被膜２の単位体積当たりの固形分の体積分率は、３０体積％以上９０体積％以下であることが好ましい。３０体積％以上であると、第１樹脂被膜２を十分な強度に形成でき、９０体積％以下であると、十分な柔軟性を得ることができ、かつ十分な量の空気を保持できる。上記体積分率の下限値は、４０体積％以上であることがより好ましく、５０体積％以上であることがさらに好ましい。上記体積分率の上限値は、８５体積％以下であることがより好ましく、８０体積％以下であることがさらに好ましい。
第１樹脂被膜２の単位体積当たりの固形分の体積分率は、手袋基体１の単位体積当たりの固形分の体積分率よりも密の方が好ましい。これにより、強度を維持しつつ保持できる空気の量を高めることができる。
なお、上記体積分率は、次の方法によって求められる。まず、手袋基体１の編み（織り）方向に対して斜め方向の第１樹脂被膜２の任意の断面をデジタルマイクロスコープ（キーエンス社製、型式ＶＨＸ−９００）を用いて、例えば１００倍の倍率で観察しながら、第１樹脂被膜２上に起点を設定する。次に、この起点から第１樹脂被膜２の厚さ方向に直交する方向に３ｍｍまでの距離で区画される第１樹脂被膜２の断面領域について、断面領域の面積と断面領域に含まれる空隙の面積とから体積分率を算出する。これを第１樹脂被膜２の厚さ方向に直交する方向の５箇所で行い、これらの算出値を算術平均することにより求められる。
【００３４】
第１樹脂被膜２は、手袋基体１の繊維間の空隙に空気が保持される観点から、手袋基体１の繊維間の空隙の一部に浸透していることが好ましい。手袋基体１の厚さに対する第１樹脂被膜２の浸透割合は、５％以上７５％以下であることが好ましい。５％以上であると手袋基体１に対する第１樹脂被膜２の接着強度を確保でき、７５％以下であると柔軟性と手袋基体１の繊維間の空隙とを確保できる。上記浸透割合の下限値は１０％以上であることがより好ましく、２０％以上であることがさらに好ましい。上記浸透割合の上限値は７０％以下であることがより好ましく、６０％以下であることがさらに好ましい。
上記浸透割合は、手袋基体１に浸透している第１樹脂被膜２の厚さを、第１樹脂被膜２が浸透したときの手袋基体１の厚さで除すことにより、求められる。
第１樹脂被膜２が浸透したときの手袋基体１の厚さは、次の方法によって求められる。まず、第１樹脂被膜２が浸透した手袋基体１において、手袋基体１の編み（織り）方向に対して斜め方向の任意の断面を、デジタルマイクロスコープ（キーエンス社製、型式ＶＨＸ−９００）を用いて、例えば５０倍の倍率で観察しながら該断面上に起点を設定する。次に、この起点から、手袋基体１の厚さ方向に直交する方向に６ｍｍまでの距離で区画される断面領域を設定する（図１Ｃ参照）。この断面領域において、第１樹脂被膜２と接している側の手袋基体１の隆起部（編み（織り）に用いる繊維束）１ａを少なくとも２個選び、各隆起部１ａの頂点から第１樹脂被膜２と接していない側（第１樹脂被膜２と反対側）の手袋基体１の端面に向かってそれぞれ第１垂線Ｌ１を引き、端面と第１垂線Ｌ１とが交わる点（第１直交点Ｐ１）をそれぞれ求める。そして、各隆起部１ａの頂点から各第１直交点Ｐ１までの距離をそれぞれ測定し、該測定値を算術平均することにより求められる。
また、手袋基体１に浸透している第１樹脂被膜２の厚さは、次の方法によって求められる。まず、各隆起部１ａの頂点同士を仮想線Ｌｖで結ぶ。次に、第１樹脂被膜２の手袋基体１側の縁上においてランダムに１０点を選び、各点から仮想線Ｌｖに向かってそれぞれ第２垂線Ｌ２を引き、該仮想線Ｌｖと第２垂線Ｌ２とが交わる点（第２直交点Ｐ２）をそれぞれ求める。そして、第１樹脂被膜２の縁から各第２直交点Ｐ２までの距離を測定し、該測定値を算術平均することにより求められる。
なお、上記浸透割合は、手袋基体１の厚さ方向に直交する方向の５箇所で行い、これらの算出値を算術平均することにより求められる。
【００３５】
内側手袋３は、手袋基体１と同様に繊維素材を手袋状に編成した繊維製手袋であり、手袋基体１と同様の構成を有する。繊維素材としては、各種公知の汎用繊維または耐切創性繊維、あるいはこれら各種公知の繊維の複合糸などが挙げられる。繊維素材として、ウーリー加工により嵩高にされた加工糸、異収縮混繊糸、ファンシーヤーンが好ましい。これらの繊維素材であれば、内側手袋３の単位体積当たりの固形分の体積分率を粗にし、内側手袋３の繊維間の空隙への空気の保持量を増やして、手袋の保温性を高めることができる。一方で、繊維素材として、グラスファイバーやステンレス繊維は好ましくない。これらの繊維素材であれば、繊維素材の熱伝導率の高さに起因して保温性が劣るようになる。なお、繊維素材の比重は、手袋基体１の繊維素材の比重と同様にして求められる。
【００３６】
内側手袋３は、手袋基体１と同様に作製される。例えば、手袋編機を使用して作製する場合、保温性を高める観点から、内側手袋３の繊維間の空隙に保持できる空気の量を増やすため、１３ゲージ以下の手袋編機を選ぶことが好ましい。また、編み加工の容易さを考慮すると、５ゲージ以上１０ゲージ以下の手袋編機を選ぶことが好ましい。より保温性を高める観点から、内側手袋３に起毛処理が施されてもよい。
【００３７】
内側手袋３の厚さは、０．５ｍｍ以上３．０ｍｍ以下であることが好ましい。０．５ｍｍ以上であると、強度を十分に維持でき、３．０ｍｍ以下であると、柔軟性の低下が抑制され、対象物を把持したときの触感が手に伝わり易くなる。
なお、内側手袋３の厚さは、手袋基体１の厚さと同様に、テンションがかかっていない状態で、定圧厚さ測定器（テクロック社製、型番ＰＧ−１５）を用いて、加圧荷重２．３５Ｎ、測定子径Φ１１．３ｍｍの条件で測定される。
【００３８】
内側手袋３の単位体積当たりの固形分の体積分率（ｄ２）は、１０体積％以上３０体積％以下であることが好ましい。１０体積％以上であると、内側手袋３が撚れにくくなるので、撚れによる保温性能の部分的な低下を抑制できる。３０体積％以下であると、手袋の柔軟性を十分に維持でき、かつ内側手袋３の繊維間の空隙に保持できる空気の量を増やすことができるので、保温性を向上させることができる。ｄ２の下限値は、１５体積％以上であることがより好ましく、１７体積％以上であることがさらに好ましい。ｄ２の上限値は、２６体積％以下であることがより好ましく、２４体積％以下であることがさらに好ましい。ｄ２の値は、ｄ１の値よりも小さくなるように設定される。これにより、内側手袋３の繊維間の空隙に空気を十分に保持できるようになって、保温性を高めることができる。ｄ２の値は、手袋基体１の場合と同様にして算出される。なお、ｄ２の値は、ｄ１の値と同様にして求められる。
【００３９】
内側手袋３は、手袋基体１と一体にされることが好ましい。例えば、手袋基体１の裾部と内側手袋３の裾部とを糸で縫い合わせることにより一体にされてもよいし、手袋基体１の少なくとも一部の内表面と内側手袋３の少なくとも一部の外表面とを接着剤で接着することにより一体にされてもよい。あるいは、糸による縫い合わせと接着剤による接着とを組み合わせて一体にされてもよい。これにより、手袋を外すときに、内側手袋３が着用者の手の動きに追従して手袋基体１から抜けることを抑制することができる。
【００４０】
手袋基体１の少なくとも一部の内表面と内側手袋３の少なくとも一部の外表面とを接着する場合には、内側手袋３の裾部と手袋基体１の裾部とが接着され、かつ内側手袋３の指先部と手袋基体１の指先部とが接着されていて、手の甲側において、内側手袋１の指部のうち、第１関節および第２関節に相当する部分と、手袋基体１の指部のうち、第１関節および第２関節に相当する部分とが接着されていないことが好ましい。内側手袋３の指先部と手袋基体１の指先部とは、手の甲側と掌側の両方、またはいずれか一方で接着されていることが好ましい。これにより、着用者が手指を動かすときの突っ張りを抑制することができる。なお、接着剤としては公知の接着剤を使用することができる。
【００４１】
次に、図２ＡおよびＢを参照しながら、第二実施形態に係るサポート型手袋１０について説明する。
【００４２】
本実施形態に係るサポート型手袋１０は、第１樹脂被膜２の少なくとも一部の外表面を覆い、かつ第１樹脂被膜２よりも高い強度を有する第２樹脂被膜４を備えている。第２樹脂被膜４は、第１樹脂被膜２と同様に、樹脂を素材として形成される被膜であり、サポート型手袋１０の強度をさらに高めたい部分、例えば、手の甲側の指先部や指部の側面、および掌側の本体部の一部および延設部に形成されている。
第２樹脂被膜４は、第１樹脂被膜２と同様な素材を用いて形成されていてもよいし、第１樹脂被膜２とは異なる素材を用いて形成されていてもよい。第２樹脂被膜４の素材に、第１樹脂被膜２の素材とは異なる素材を用いる場合、接着性を高める観点から、第１樹脂被膜２と第２樹脂被膜４との間に接着層を設けてもよい。接着層は、アクリル系またはウレタン系などの各種公知の接着剤を用いて形成されている。該接着剤は、溶解パラメータ（ＳＰ値）が、第１樹脂被膜２の素材のＳＰ値と第２樹脂被膜４の素材のＳＰ値との間の値のものが好ましい。第２樹脂被膜４は、通常、０．１〜２．０ｍｍの厚さで形成されている。第２樹脂被膜４の厚さは、第１樹脂被膜２の厚さと同様に測定される。
【００４３】
第２樹脂被膜４は、無孔質樹脂被膜として形成されている。これにより、強度の高いものとなる。本明細書において、無孔質樹脂被膜とは、デジタルマイクロスコープ（キーエンス社製、型式ＶＨＸ−９００）を用いて被膜の断面を１００倍の倍率で観察したときに、空隙が目視で観察されない被膜を意味する。ただし意図しない泡による空隙は無視するものとする。
また、第２樹脂被膜４は、第１樹脂被膜２よりも単位体積当たりの固形分の体積分率が密な発泡被膜として形成されていてもよい。これにより、保温性が高められたものとなる。
また、第２樹脂被膜４は、天然ゴム、ニトリルブタジエンゴム、クロロプレンゴム、イソプレンゴム、フッ素ゴム、シリコーンゴム、塩化ビニル樹脂、ポリウレタン、アクリル樹脂、またはそれらの変性物から選ばれる少なくとも一種の樹脂を用いて形成されていてもよい。これにより、滑り止め性能が向上して、グリップ力に優れたものとなる。あるいは、滑り止め粒子を添加した樹脂を用いて形成されてもよい。
また、第２樹脂被膜４は、透湿性ポリウレタンを用いて形成されていてもよい。これにより、透湿性が向上して、手袋内での蒸れが抑制されたものとなる。
【００４４】
第２樹脂被膜４の単位体積当たりの固形分の体積分率（ｄ３）は、７０体積％以上１００体積％以下であることが好ましい。７０体積％以上であると、第２樹脂被膜４を十分な強度を有するように形成できる。ｄ３の値は、第１樹脂被膜２の単位体積当たりの固形分の体積分率と同様にして求められる。
また、第２樹脂被膜４の単位体積当たりの固形分の体積分率は、第１樹脂被膜２の単位体積当たりの固形分の体積分率よりも密であることが好ましい。これにより、柔軟性、保温性、および耐久性が向上したものとなる。
また、上記のように、樹脂に滑り止め粒子を添加する他、第２樹脂被膜４を膨潤させる液体で処理すること、未乾燥の第２樹脂被膜４に潮解性粒子を振りかけて被膜の乾燥後に粒子を除去することなどによりランダムな凹凸が設けられたものとすることができる。このようにすると、対象物を把持したときに、対象物と第２樹脂被膜４との接触面積が減り、伝わる熱が少なくなるので好ましい。
第２樹脂被膜４を膨潤させる液体は、第２樹脂被膜４を形成する樹脂の種類に応じて適宜選ばれる。
第２樹脂被膜４の単位体積当たりの固形分の体積分率も、第１樹脂被膜２の単位体積当たりの固形分の体積分率と同様にして求められる。
【００４５】
次に、図３を参照しながら、本発明の第一実施形態に係るサポート型手袋１０の製造方法について説明する。
【００４６】
本実施形態に係るサポート型手袋１０の製造方法は、繊維素材からなる手袋基体１と、手袋基体１の少なくとも一部の外表面を覆う樹脂被膜（第１樹脂被膜２）と、を備えるサポート型手袋１０の製造方法であって、樹脂被膜（第１樹脂被膜２）を形成するための樹脂を含む塗布液を、手袋基体１の少なくとも一部の外表面に塗布して、樹脂被膜（第１樹脂被膜２）を形成する樹脂被膜形成工程（第１樹脂被膜形成工程）と、手袋基体１の内側に、手袋基体１の単位体積当たりの固形分の体積分率よりも、単位体積当たりの固形分の体積分率が粗な内側手袋３を配置する内側手袋配置工程と、を有する。
【００４７】
（第１樹脂被膜形成工程：Ｓ１）
本工程においては、手型に被せた手袋基体１の少なくとも一部の外表面に、第１樹脂被膜２を形成するための樹脂を含む第１塗布液を塗布する。前記手型は、セラミック製または金属製などの各種公知の手型である。
【００４８】
第１塗布液は、樹脂を含む液である。樹脂としては、先述の各種公知の樹脂が挙げられる。これらの各種公知の樹脂としては、目的に応じて好適なものを使用できる。例えば、第１樹脂被膜２の強度の向上や加工の容易性を目的とする場合、天然ゴムやニトリルブタジエンゴムなどのラテックスを使用することが好ましい。この場合、第１塗布液は、固形分の比率が２０〜６０質量％となるように調製される。固形分の比率は、水などを用いて調製される。第１塗布液は、コロイド硫黄を含んでいてもよい。第１塗布液の樹脂としてラテックスを使用する場合、前記コロイド硫黄は、ラテックス固形分１００質量部に対して、０．１〜２．０質量部含まれることが好ましい。また、第１塗布液は、加硫促進剤を含んでいてもよい。前記加硫促進剤としては、ジブチルジチオカルバミン酸亜鉛、ジエチルジチオカルバミン酸亜鉛、ジベンジルジチオカルバミン酸亜鉛、テトラメチルチウラムモノスルフィドなどが挙げられる。第１塗布液の樹脂としてラテックスを使用する場合、前記加硫促進剤は、ラテックス固形分１００質量部に対して、０．１〜２．０質量部含まれることが好ましい。また、第１塗布液は、酸化亜鉛を含んでいてもよい。第１塗布液としてラテックスを使用する場合、前記酸化亜鉛は、ラテックス固形分１００質量部に対して、０．１〜２．０質量部含まれることが好ましい。また、第１塗布液は増粘剤を含んでいてもよい。増粘剤としては、セルロース系増粘剤、アクリルポリマー、シリカ系増粘剤などが挙げられる。増粘剤の含有量は、目的とする粘度に応じて適宜調整される。
第１塗布液の粘度は、Ｂ型粘度計を用いてＶ６の条件で測定した場合に、１０００〜４０００ｍＰａ・ｓであることが好ましい。
【００４９】
第１塗布液は、第１樹脂被膜２の柔軟性および保持できる空気の量を高める観点から発泡されていることが好ましい。第１樹脂被膜２の固形分の体積分率が手袋基体１の固形分の体積分率よりも密になるように発泡されていることがより好ましい。発泡は、機械発泡および化学発泡のいずれでも行うことができる。
機械発泡を採用する場合、第１塗布液中の気泡の体積分率が所望の値になるように、電動泡立て器などを用いて第１塗布液を撹拌する。また、機械発泡を採用する場合、第１塗布液は、起泡剤や整泡剤を含んでいてもよい。起泡剤としては、Ｎ−オクタデシルスルホコハク酸アミド二ナトリウム、スルホコハク酸Ｎ−アルキル（牛脂）モノアミドジナトリウム、オレイン酸カリウム、ひまし油カリウム塩、ドデシルベンゼンスルホン酸ナトリウムなどを利用できる。整泡剤としては、ステアリン酸アンモニウム、ペプチド、アルキルイミノジプロピオン酸ナトリウム塩などを利用できる。起泡剤や整泡剤は、第１塗布液中の固形分１００質量部に対して８質量部以下で適宜使用できる。
また、化学発泡を採用する場合、第１樹脂被膜２中の気泡の体積分率が所望の値になるように、アゾジカルボンアミド、Ｎ、Ｎ´-ジニトロソペンタメチレンテトラミンなどの各種公知の化学発泡剤や熱膨張性マイクロカプセルなどを第１塗布液中に所定量添加する。
発泡させることが容易であること、気泡を連通させて通気性を向上させることができることなどを考慮すると、機械発泡を採用することが好ましい。なお機械発泡させると粘度が高くなるので、第１塗布液の粘度は、発泡後において、Ｂ型粘度計を用いてＶ６の条件で測定した場合に、１０００〜４０００ｍＰａ・ｓであることが好ましい。
【００５０】
機械発泡の場合、第１塗布液中の気泡の体積分率は、５体積％以上６０体積％以下であることが好ましい。５体積％以上であると、第１樹脂被膜２の柔軟性および保持できる空気の量を十分に維持でき、６０体積％以下であると、第１樹脂被膜２の強度の低下を抑制できる。第１塗布液中の気泡の体積分率の下限値は、１０体積％以上であることがより好ましく、１５体積％以上であることがさらに好ましい。また、上限値は、５０体積％以下であることがより好ましく、４０体積％以下であることがさらに好ましい。第１塗布液中の気泡の体積分率は、発泡前の塗布液の体積と、発泡後の気泡を含む塗布液の体積と、から求められる。
【００５１】
第１塗布液を塗布する方法としては、シャワー塗布や浸漬塗布などの各種公知の塗布法を採用できるが、塗布液を安定して均一に塗布し易くする観点から、浸漬塗布を採用することが好ましい。浸漬塗布は、予め浴槽に溜めておいた第１塗布液中に、第１樹脂被膜２を形成すべき手袋基体１の外表面を所定時間浸漬させた後、第１塗布液から手袋基体１を引き上げることにより行うことができる。
【００５２】
手袋基体１の繊維間の空隙の深部まで第１塗布液が浸透することを抑制する観点から、第１塗布液を塗布すべき手袋基体１の外表面に各種の浸透抑制処理を施しておくことが好ましい。浸透抑制処理としては、凝固剤塗布、撥水処理、撥油処理などが挙げられる。凝固剤塗布に用いられる凝固剤としては、硝酸カルシウムや塩化亜鉛などの多価陽イオンの塩、酢酸、クエン酸などの有機酸が挙げられ、凝固剤の溶媒としては、水やメタノールなどが挙げられる。撥水処理に用いられる撥水剤としては、シリコーン系処理剤、フッ素系処理剤などが挙げられ、撥油処理に用いられる撥油剤としては、フッ素系処理剤が挙げられる。上記浸透抑制処理は、単独で行われてもよいし、組み合わせて行われてもよい。上記浸透抑制処理の効果を向上させるために、第１塗布液の粘度を、Ｂ型粘度計を用いてＶ６の条件で測定した場合に、２０００ｍＰａ・ｓ以上に高めておくことが好ましい。
【００５３】
第１塗布液が塗布された手袋基体１は、オーブンなどの加熱器で乾燥されて、手袋基体１に第１樹脂被膜２が形成される。第１樹脂被膜２が形成された手袋基体１は、手型から抜き取られる。なお、凝固剤、撥水剤、撥油剤などの薬剤を使用した場合には、余剰の薬剤を除去するために、第１樹脂被膜２が形成された手袋基体１を水などで洗浄してもよい。上記の洗浄は、手袋基体１を手型に被せた状態で行ってもよいし、手袋基体１を手型から抜き取った後に行ってもよい。
【００５４】
（内側手袋配置工程：Ｓ２）
本工程では、第１樹脂被膜２が形成された手袋基体１の内側に、内側手袋３を配置する。内側手袋３は、手袋基体１よりも、単位体積当たりの固形分の体積分率が低くなるように作製されている。内側手袋３の配置は、第１樹脂被膜２が形成された手袋基体１を、金属平型に被せられた内側手袋３の外表面を覆うように被せることにより行うことができる。
【００５５】
手袋基体１の内側に配置された内側手袋３は、手袋基体１と一体にされてもよい。手袋基体１と内側手袋３とを一体にするのに糸を用いる場合、内側手袋３の外表面を覆うように手袋基体１を被せた後に、手袋基体１の裾部と内側手袋３の裾部とを縫い合わせる。また、手袋基体１と内側手袋３とを一体にするのに接着剤を用いる場合、内側手袋３の外表面を手袋基体１で覆う前に、内側手袋３の外表面の接着すべき位置に、接着剤を予め塗布しておく。
【００５６】
上記の第１樹脂被膜形成工程（Ｓ１）および内側手袋配置工程（Ｓ２）を経て、本発明の第一実施形態に係るサポート型手袋１０が製造される。
【００５７】
上記では、第１樹脂被膜形成工程（Ｓ１）を実行した後、内側手袋配置工程（Ｓ２）を実行する例について説明したが、第１樹脂被膜形成工程（Ｓ１）と内側手袋配置工程（Ｓ２）とを実行する順序は任意であり、内側手袋配置工程（Ｓ２）を実行した後に、第１樹脂被膜形成工程（Ｓ１）を実行することもできる。つまり、手袋基体１の内側に内側手袋３が配置された状態で、第１樹脂被膜２を形成することもできる。
【００５８】
次に、第二実施形態に係るサポート型手袋１０の製造方法について説明する。
【００５９】
本実施形態に係るサポート型手袋１０を製造するために、本発明のサポート型手袋１０の製造方法は、第２樹脂被膜形成工程を有する。第２樹脂被膜形成工程は、第２樹脂被膜４を形成するための第２塗布液を第１樹脂被膜２の少なくとも一部の外表面に塗布することにより実行される。補強という観点から、第２塗布液は、第２樹脂被膜４の単位体積当たりの固形分の体積分率が第１樹脂被膜２の単位体積当たりの固形分の体積分率よりも高くなるように調製されることが好ましい。
【００６０】
第２塗布液は、樹脂を含む液である。樹脂としては、先述の各種公知の樹脂が挙げられる。これらの各種公知の樹脂としては、目的に応じて好適なものを使用できる。例えば、第２樹脂被膜４の強度の向上や加工の容易性を目的とする場合、天然ゴムやニトリルブタジエンゴムなどのラテックスを使用することが好ましい。この場合、第２塗布液は、固形分の比率が２０〜６０質量％となるように調製される。固形分の比率は水などを用いて調製される。また、第２塗布液は、第１塗布液で例示したのと同様の各種の配合剤を、第１塗布液で例示したのと同様の割合で含んでいてもよい。
第２塗布液の粘度は、Ｂ型粘度計を用いてＶ６の条件で測定した場合に、５００〜４０００ｍＰａ・ｓであることが好ましい。
【００６１】
第２樹脂被膜４を無孔質樹脂被膜とする場合は、第２塗布液を発泡処理せずに、原液の状態で塗布する。
第２樹脂被膜４を発泡被膜とする場合は、第１樹脂被膜形成工程（Ｓ１）で説明したのと同様に、第２塗布液を発泡させる。第２塗布液を発泡させる場合、第２塗布液中の気泡の体積分率は、５体積％以上４０体積％以下であることが好ましい。５体積％以上であると、第２樹脂被膜４としたときに、手袋の柔軟性が向上し、かつ水や油に対するグリップ力が向上するとともに、第１樹脂被膜２との組み合わせ次第では、サポート型手袋１０の透湿性の低下を抑制できる。また、４０体積％以下であると、第２樹脂被膜４としたときに耐久性が向上する。第２塗布液中の気泡の体積分率は、第１塗布液の場合と同様にして求められる。
また、第２樹脂被膜４のグリップ力を向上させる場合には、第２塗布液は、天然ゴムやニトリルブタジエンゴム、ポリウレタンから選ばれる少なくとも一種の樹脂を含むことができる。あるいは、天然ゴムやニトリルブタジエンゴム、スチレンブタジエンゴムなどの微粉末などの滑り止め粒子を含む塗布液とすることができる。
また、手袋内での蒸れを抑制する場合には、透湿性ポリウレタンを含むことができる。
【００６２】
第２塗布液は、手袋基体１の掌側および手の甲側において、第１樹脂被膜２の少なくとも一部の外表面を覆うように、第１塗布液の場合と同様な方法で塗布される。第２塗布液を安定して均一に塗布し易くする観点から、塗布法としては、第１塗布液の場合と同様に、浸漬塗布を採用することが好ましい。
【００６３】
第２塗布液を塗布すべき第１樹脂被膜２の外表面に凝固剤を含む溶液を塗布しておくと、第２樹脂被膜４を厚く形成することができる。一方で、前記溶液中の凝固剤濃度が高いと、第２塗布液を乾燥させて得られる第２樹脂被膜４が剥離するおそれがあるので、凝固剤濃度は第２樹脂被膜４が剥離しないような値に適宜設定する。
【００６４】
第２塗布液に含まれる樹脂が第１塗布液に含まれる樹脂と異なる場合、第２塗布液を塗布すべき第１樹脂被膜２の外表面に、接着層を設けることが好ましい。該接着層は、アクリル系またはウレタン系などの各種公知の接着剤をシャワー塗布、スプレー塗布、浸漬塗布などで塗布することにより形成できる。前記接着剤は、塗布後に乾燥されてもよい。
【００６５】
また、第２樹脂被膜４に、各種公知の方法で滑り止め模様を形成することもできる。例えば、塗布後の第２塗布液の表面に水潮解性粒子を所定時間接触させた後、該水潮解性粒子を洗浄除去して形成してもよいし、塗布後の第２塗布液の表面を所定の状態まで乾燥させた後に、乾燥後の第２塗布液の表面を有機溶剤に浸漬させて膨潤模様を形成してもよい。滑り止め模様を形成することが容易である点で、有機溶剤に浸漬させる方法が好ましい。
【００６６】
第２塗布液が塗布された手袋基体１は、オーブンなどの加熱器で乾燥されて、第１樹脂被膜２の少なくとも一部の外表面に第２樹脂被膜４が形成される。なお、凝固剤などの薬剤を使用した場合は、余剰の薬剤を除去するために、第１樹脂被膜形成工程（Ｓ１）の場合と同様に、第２樹脂被膜４が形成された手袋基体１を水などで洗浄してもよい。
【００６７】
第２樹脂被膜４が形成された後、内側手袋配置工程（Ｓ２）を経て、第二実施形態に係るサポート型手袋１０が製造される。
【００６８】
上記では、第２樹脂被膜形成工程を実行した後に、内側手袋配置工程（Ｓ２）を実行する例について説明したが、第２樹脂被膜形成工程と内側手袋配置工程（Ｓ２）とを実行する順序は任意であり、内側手袋配置工程（Ｓ２）を実行した後に、第２樹脂被膜形成工程を実行することもできる。つまり、手袋基体１の内側に内側手袋３が配置された状態で、第２樹脂被膜４を形成することもできる。
【実施例】
【００６９】
以下に実施例を挙げて本発明を更に詳しく説明する。以下の実施例は本発明をさらに詳細に説明するためのものであり、本発明の範囲を限定するものではない。
【００７０】
[実施例１]
以下の素材を用いて、実施例１に係るサポート型手袋を作製した。
【００７１】
（手袋基体）
２本のウーリーナイロン双糸（２本のウーリーナイロン双糸のそれぞれは、２本のウーリーナイロン単糸を撚り合わせて形成される。ウーリーナイロン単糸は７７ｄｔｅｘであり、ウーリーナイロン双糸は１５４ｄｔｅｘであるので、２本のウーリーナイロン双糸を合計すると、３０８ｄｔｅｘに相当する。）を使用し、手袋編機（島精機製作所製、型式１３Ｇ  ＳＦＧ）を用いて手袋基体１を平編みで作製した。
手袋基体の厚さは０．５９ｍｍであり、密度は０．３０２ｇ／ｃｍ３であり、単位体積当たりの固形分の体積分率は２６．５体積％であった。手袋基体の厚さは、定圧厚さ測定器（テクロック社製、型番ＰＧ−１５）を用いて、テンションがかかっていない状態で、加圧荷重２．３５Ｎ、測定子径Φ１１．３ｍｍの条件で測定した。密度は、手袋基体１から測定片を５ｃｍ角で切り出して、該測定片の質量を測定し、測定した前記測定片の質量の値を、手袋基体の厚さと前記測定片の面積の値とを乗じて算出した前記測定片の体積の値で除して求めた。５ｃｍ角で切り出された前記測定片の質量は０．４４５ｇであった。単位体積当たりの固形分の体積分率は、上記で求めた密度と、ウーリーナイロン双糸の比重とから算出した。なお、ウーリーナイロン糸の比重は、ＪＩＳ  Ｌ  １０１３：２０１０に基づいて求めた。
【００７２】
（第１樹脂被膜）
上記の手袋基体を金属製の立体手型に被せ、該立体手型を６０℃まで加温した。
次に、酢酸を５体積％含むメタノール溶液（凝固剤）に、加温した該立体手型を手首部分まで浸漬させて手袋基体の外表面に凝固剤を塗布した。
次に、第１樹脂被膜を形成するための第１塗布液中に凝固剤塗布後の手袋基体を手首部分まで浸漬させて、手袋基体の外表面の一部に第１塗布液を塗布し、塗布後の手袋基体１を１２０℃のオーブンで１０分乾燥させて、手袋基体の外表面の一部に第１樹脂被膜を形成した。
第１樹脂被膜の単位体積当たりの固形分の体積分率は５４体積％であった。なお、上記体積分率は、次の方法によって求めた。まず、手袋基体の編み（織り）方向に対して斜め方向の第１樹脂被膜の任意の断面をデジタルマイクロスコープ（キーエンス社製、型式ＶＨＸ−９００）を用いて、１００倍の倍率で観察しながら、第１樹脂被膜上に起点を設定した。次に、この起点から第１樹脂被膜の厚さ方向に直交する方向に３ｍｍまでの距離で区画される第１樹脂被膜の断面領域について、断面領域の面積と断面領域に含まれる空隙の面積とから体積分率を算出した。これを第１樹脂被膜の厚さ方向に直交する方向の５箇所で行い、これらの算出値を算術平均することにより求めた。
また、手袋基体の厚さに対する第１樹脂被膜の浸透割合は３１％であった。なお、上記浸透割合は、手袋基体に浸透している第１樹脂被膜の厚さを、第１樹脂被膜が浸透したときの手袋基体の厚さで除すことにより求めた。
第１樹脂被膜が浸透したときの手袋基体の厚さは、次の方法によって求めた。まず、第１樹脂被膜が浸透した手袋基体において、手袋基体の編み（織り）方向に対して斜め方向の任意の断面を、デジタルマイクロスコープ（キーエンス社製、型式ＶＨＸ−９００）を用いて、５０倍の倍率で観察しながら該断面上に起点を設定した。次に、この起点から、手袋基体の厚さ方向に直交する方向に６ｍｍまでの距離で区画される断面領域を設定した。この断面領域において、第１樹脂被膜と接している側の手袋基体の隆起部（編み（織り）に用いる繊維束）を４個選び、各隆起部の頂点から第１樹脂被膜と接していない側の手袋基体の端面に向かってそれぞれ第１垂線を引き、端面と第１垂線とが交わる点（第１直交点）をそれぞれ求めた。そして、各隆起部の頂点から各第１直交点までの距離をそれぞれ測定し、該測定値を算術平均することにより求めた。
また、手袋基体に浸透している第１樹脂被膜の厚さは、次の方法によって求めた。まず、各隆起部の頂点同士を仮想線で結ぶ。次に、第１樹脂被膜の手袋基体側の縁上においてランダムに１０点を選び、各点から仮想線に向かってそれぞれ第２垂線を引き、該仮想線と第２垂線とが交わる点（第２直交点）をそれぞれ求めた。そして、第１樹脂被膜の縁から各第２直交点までの距離を測定し、該測定値を算術平均することにより求めた。
上記浸透割合は、手袋基体の厚さ方向に直交する方向の５箇所で行い、これらの算出値を算術平均することにより求めた。
なお、第１塗布液は、表１に示す配合原料を含む組成物を、固形分の比率が５３質量％になるようにイオン交換水で希釈し、電動泡立て器を用いて気泡が２５体積％となるように調製した。第１塗布液の粘度は、２９００ｍＰａ・ｓ（Ｂ型粘度計を用いてＶ６の条件（回転数６ｒｐｍ、温度２５℃）で測定した値）であった。つまり、実施例１に係る第１樹脂被膜は発泡被膜であった。
【００７３】
【表１】
2017106152.tif 000003
【００７４】
（第２樹脂被膜）
手袋基体の外表面に第１樹脂被膜を形成した後、前記立体手型を再度６０℃まで加温した。次に、手袋基体の掌側の本体部および延設部を、第２樹脂被膜を形成するための第２塗布液に浸漬させて、第１樹脂被膜の外表面の一部に第２塗布液を塗布し、第２塗布液の表面のみ乾燥させて、第１樹脂被膜の外表面の一部に第２塗布液の被膜を形成した。その後、第２塗布液の被膜形成部分をヘキサンに浸漬させて、第２塗布液の被膜の表面に膨潤模様を形成し、ヘキサン浸漬後の手袋基体を１３０℃のオーブンで３０分間乾燥させて、第１樹脂被膜の外表面の一部に第２樹脂被膜を形成した。
第２樹脂被膜の単位体積当たりの固形分の体積分率は１００％であった。つまり、実施例１に係る第２樹脂被膜は無孔質樹脂被膜であった。第２樹脂被膜の密度および単位体積当たりの固形分の体積分率は、第１樹脂被膜の場合と同様にして求めた。第１および２樹脂被膜が形成された手袋基体は、前記立体手型から抜き取られ、水洗後乾燥された。第２塗布液は、表２に示す配合原料を含む組成物を、固形分の比率が５２％になるようにイオン交換水で希釈して調製した。第２塗布液の粘度は、３１００ｍＰａ・ｓ（Ｂ型粘度計を用いてＶ６の条件で測定した値）であった。
【００７５】
【表２】
2017106152.tif 000004
【００７６】
（内側手袋）
２本のアクリル紡績糸（２本のアクリル紡績糸のそれぞれは、２本のアクリル紡績単糸によって形成される。アクリル紡績単糸は４０メートル番手であり、アクリル紡績糸は２０メートル番手であるので、２本のアクリル紡績糸を合計すると、１０メートル番手に相当する。）を使用し、手袋編機（島精機製作所製、型式１０Ｇ  ＳＰＧ）を用いてパイル編みで内側手袋を作製した。内側手袋の厚さは１．４６ｍｍであり、また、５ｃｍ角で切り出した測定片の質量は０．９００ｇであった。密度は０．２４６ｇ／ｃｍ３であり、単位体積当たりの固形分の体積分率は２１．３体積％であった。内側手袋の厚さ、密度および単位体積当たりの固形分の体積分率は、手袋基体と同様にして求めた。なお、アクリル紡績糸の比重は、ＪＩＳ  Ｌ  １０１３に基づいて求めた。
【００７７】
（サポート型手袋）
上記手袋基体の内側に上記内側手袋を差し込んで、実施例１に係るサポート型手袋を得た。
【００７８】
[実施例２]
内側手袋を作製する手袋編機に島精機製作所製の型式１０Ｇ  ＳＦＧを用い、内側手袋を平編みした以外は、実施例１の場合と同様にして、実施例２に係るサポート型手袋を作製した。内側手袋の厚さは０．９２ｍｍであり、また、５ｃｍ角で切り出した測定片の質量は０．５３８ｇであった。密度は０．２３４ｇ／ｃｍ３であり、単位体積当たりの固形分の体積分率は２０．３体積％であった。内側手袋の厚さ、密度および単位体積当たりの固形分の体積分率は、実施例１に係る手袋基体と同様にして求めた。
【００７９】
[実施例３]
内側手袋を作製する手袋編機に島精機製作所製の型式７Ｇ  ＳＦＧを用い、内側手袋を平編みした以外は、実施例１の場合と同様にして、実施例３に係るサポート型手袋を作製した。内側手袋の厚さは０．８７ｍｍであり、また、５ｃｍ角で切り出した測定片の質量は０．４７８ｇであった。密度は０．２２０ｇ／ｃｍ３であり、単位体積当たりの固形分の体積分率は１９．０体積％であった。内側手袋の厚さ、密度および単位体積当たりの固形分の体積分率は、実施例１に係る手袋基体と同様にして求めた。
【００８０】
[実施例４]
第１樹脂被膜および第２樹脂被膜の形成方法を以下のように変更した以外は、実施例１と同様にして、実施例４に係るサポート型手袋を作製した。
【００８１】
（第１樹脂被膜）
金属製の立体手型に被せた手袋基体を６０℃まで加温し、硝酸カルシウムを１重量％含むメタノール溶液（凝固剤）に、加温した立体手型を手首部分まで浸漬させて手袋基体の外表面に凝固剤を塗布した。
次に、第２塗布液中に凝固剤塗布後の手袋基体を手首部分まで浸漬させて、手袋基体の外表面の一部に第２塗布液を塗布し、塗布後の手袋基体を８０℃のオーブンで１０分間乾燥させて、手袋基体の外表面の一部に第１樹脂被膜を形成した。つまり、実施例４に係る第１樹脂被膜は無孔質樹脂被膜であった。なお、手袋基体の厚さに対する第１樹脂被膜の浸透割合は２８％であった。上記浸透割合は、実施例１に係る第１樹脂被膜と同様にして求めた。
【００８２】
（第２樹脂被膜）
第１樹脂被膜形成後の手袋基体の掌面を第１塗布液に浸漬し引き上げ、８０℃のオーブンで１０分間乾燥させた後、１３０℃のオーブンで３０分間乾燥させて、第２樹脂被膜を形成した。つまり、実施例４に係る第２樹脂被膜は発泡被膜であった。第２樹脂被膜形成後の手袋基体を手型から抜き取り、水洗した後乾燥させた。
【００８３】
[比較例１]
内側手袋を作製する手袋編機に島精機製作所製の型式１３Ｇ  Ｎ−ＳＦＧを用い、内側手袋を平編みした以外は、実施例１の場合と同様にして、比較例１に係るサポート型手袋を作製した。内側手袋の厚さは１．１３ｍｍであり、また、５ｃｍ角で切り出した測定片の重量は０．８７３ｇであった。密度は０．３０９ｇ／ｃｍ３であり、単位体積当たりの固形分の体積分率は２６．８体積％であった。内側手袋の厚さ、密度および単位体積当たりの固形分の体積分率は、実施例１に係る手袋基体と同様にして求めた。
【００８４】
[内側手袋の構成の違いによる性能差]
表３に、内側手袋の構成の違いによる保温性、柔軟性および触感の違いを示した。保温性、柔軟性および触感の評価方法を以下に記載した。柔軟性および触感については官能評価により評価した。
【００８５】
（保温性の評価）
サポート型手袋の掌側から８ｃｍ角で切り出したものを供試体とした。まず、ポリエステル基布上に熱電対温度計（エー・アンド・ディー社製、型式ＡＤ−５６０２）を載置し、次に、内側手袋側が熱電対温度計と接するように前記供試体を載置し、前記供試体を載置したときの熱電対温度計の指示値を記録した。次に、−２０℃で２４時間凍らせた氷塊（２５０ｇ、接触面の面積２８ｃｍ２）を前記供試体の上に載置し、３０秒および６０秒経過後の温度計の指示値を記録した。温度低下が小さい供試体の方が、保温性が高いと評価した。
【００８６】
（柔軟性および触感の評価）
サポート型手袋を装着した１０人のパネラーに、一方の皿に置かれた大豆を摘ませた後、他方の皿に移動させる作業を行わせた。その後、この作業をしたときに感じられる感覚を、以下の段階尺度の中から、各パネラーに選ばせた。
柔軟性の段階尺度
１  手袋が柔らかいと感じられる。
２  手袋が柔らかいと感じられるが、作業を通してときどき硬さが感じられる。
３  作業中、硬さが感じられるが、気になるレベルではない。
４  作業中、硬さが気になるレベルで感じられる。
触感の段階尺度
１  大豆の触感が手に良く伝わると感じられる。
２  大豆の触感が手に伝わると感じられる。
３  大豆の触感が手に伝わりにくいと感じられる。
なお、表３に記載の柔軟性および触感の尺度値は、１０人のパネラーが回答した尺度値を算術平均して求めた値を四捨五入したものである。
【００８７】
【表３】
2017106152.tif 000005
【００８８】
表３より、実施例１〜３に係るサポート型手袋から切り出した供試体は、比較例１に係るサポート型手袋から切り出した供試体に比べて、経時的な温度低下が小さく、保温性が高いことが分かった。また、柔軟性および触感の評価の結果から、実施例１〜３に係るサポート型手袋は、比較例１に係るサポート型手袋に比べて、柔軟性および触感のいずれにおいても優れることが分かった。
【００８９】
[第１樹脂被膜および第２樹脂被膜の形成方法の違いによる性能差]
表４に、第１樹脂被膜および第２樹脂被膜の形成方法の違いによる保温性および柔軟性の違いを示した。保温性は上記と同様にして評価した。柔軟性は以下のようにして評価した。
【００９０】
（柔軟性の評価）
サポート型手袋の手の甲側のナックル部分から第三指部の長さ方向と直行する方向に幅３０×長さ８０ｍｍで切り出したものを供試体とした。試験機として卓上形精密万能試験機（島津製作所製、型式：ＡＧＳ−Ｊ）を用いて、チャック間を６０ｍｍにし、引張速度１００ｍｍ／ｍｉｎで引っ張ったときに、供試体を１０ｍｍ、２０ｍｍ、３０ｍｍ伸長させたときにかかる力の指示値を記録した。これは手を握り込んだときのナックル部分の突っ張り感を模擬したものであり、伸長させるのにかかる力が小さいほど、突っ張り感が小さく柔軟性に優れると判断した。
【００９１】
【表４】
2017106152.tif 000006
【００９２】
表４より、実施例１に係るサポート型手袋から切り出した供試体は、実施例４に係るサポート型手袋から切り出した供試体に比べて、経時的な温度低下が小さく、柔軟性に優れることが分かった。
【００９３】
本発明は、本発明の広義の精神と範囲を逸脱することなく、様々な実施形態および変形が可能とされたものである。また、上述の実施形態および実施例は、本発明を説明するためのものであり、本発明の範囲を限定するものではない。つまり、本発明の範囲は、実施形態および実施例ではなく、特許請求の範囲によって示される。そして、特許請求の範囲内およびそれと同等の発明の意義の範囲内で施される様々な変形が、本発明の範囲内とみなされる。
【符号の説明】
【００９４】
１  手袋基体、２  第１樹脂被膜、３  内側手袋、４  第２樹脂被膜、１０  サポート型手袋
【図１Ａ】
2017106152.tif 000007
【図１Ｂ】
2017106152.tif 000008
【図１Ｃ】
2017106152.tif 000009
【図２Ａ】
2017106152.tif 000010
【図２Ｂ】
2017106152.tif 000011
【図３】
2017106152.tif 000012